(57)【要約】【課題】  表面に硬化塗膜を形成した立体的な成型品をポストキュア手法により製造するにあたり、適当なマスキングフィルムを用いることにより、硬化塗膜の表面平滑性に優れ、良好な外観を有する成型品を製造する方法を提供すること。【解決の手段】  合成樹脂化粧シートの表面に紫外線硬化性樹脂塗料を塗布した後、その塗膜上に離型性フィルムを積層し、次いで立体的な基材に真空成形、圧空成形、メンブレンプレス成形等により貼着した後、紫外線を照射して該塗膜を硬化せしめ、最後に離型性フィルムを剥離することにより、表面に紫外線硬化樹脂塗膜を有する立体成型品の製造方法において、前記離型性フィルムは、非結晶性又は低結晶性ポリエステル系樹脂からなる外層と結晶性のポリブチレンテレフタレート系樹脂からなる厚さ３〜１５μｍの内層を積層してなる総厚さ２０〜１００μｍの複層フィルムであることを特徴とする。【特許請求の範囲】
【請求項１】
合成樹脂化粧シートの表面に紫外線硬化性樹脂塗料を塗布した後、その塗膜上に離型性フィルムを積層し、次いで立体的な基材に真空成形、圧空成形、メンブレンプレス成形等により貼着した後、紫外線を照射して該塗膜を硬化せしめ、最後に離型性フィルムを剥離することにより、表面に紫外線硬化樹脂塗膜を有する立体成型品の製造方法において、前記離型性フィルムは、非結晶性又は低結晶性ポリエステル系樹脂からなる外層と結晶性のポリブチレンテレフタレート系樹脂からなる厚さ３〜１５μｍの内層を積層してなる総厚さ２０〜１００μｍの複層フィルムであることを特徴とする表面に紫外線硬化樹脂塗膜を有する立体成型品の製造方法。
【請求項２】
外層と内層の各厚さの比が９５〜５０：５〜５０の範囲内にある請求項１に記載の立体成型品の製造方法。
【請求項３】
非結晶性又は低結晶性ポリエステル系樹脂が、テレフタル酸からなるジカルボン酸成分と、２０〜３５モル％の１，４−シクロヘキサンジメタノールと６５〜８０モル％のエチレングリコールからなるジオール成分とから構成された共重合ポリエステルである請求項１に記載の立体成型品の製造方法。
【請求項４】
紫外線硬化性樹脂塗料がアクリル系オリゴマーとアクリル系モノマーを含む塗料組成物であり、アクリル系オリゴマーとしてウレタンアクリレートオリゴマーを含むウレタンアクリレート系樹脂塗料である請求項１に記載の立体成型品の製造方法。
【発明の詳細な説明】
【技術分野】
【０００１】
本発明は、表面に紫外線硬化樹脂塗膜を有する立体成型品の製造方法に関し、詳しくは、成形中及び成形後の塗膜を保護するために適当なマスキングフィルムを用い、成形後に塗膜を硬化させるポストキュア手法により表面硬度の高い塗膜を形成した立体成型品の製造方法に関するものである。
【背景技術】
【０００２】
建具、家具、什器、家電製品、電子機器、自動車内装資材などの分野において、合成樹脂化粧シートを、立体的な基材に真空成形、メンブレンプレス成形等により貼着した製品が用いられ、また、成型品の表面には表面硬度を増すために硬化樹脂塗膜などが形成される。
【０００３】
表面に硬化樹脂塗膜を形成した合成樹脂化粧シートを真空成形などの二次加工により立体的に成形すると、塗膜が硬いため二次成形性が悪いので、塗膜が未硬化又は半硬化の状態で成形した後に紫外線などを照射して塗膜を硬化させるポストキュア手法が知られている（例えば、特許文献１参照）。また、成形中及び成形後の塗膜を保護するため、マスキングフィルムを用いることも知られている（例えば、特許文献２参照）。
【０００４】
【特許文献１】特許第３０３３１８９号公報（第５欄第４７行〜第６欄第２行）
【特許文献２】特許第２８７４７７４号公報（第４欄第１５〜２４行）
【０００５】
特許文献１には、成型品に耐磨耗性と耐擦傷性を付与するために半硬化又は未硬化の硬化性樹脂層を形成した化粧シートを成形品と一体化し、その後に放射線を照射して樹脂層を硬化させる手法が開示され、特許文献２には、シート基材上に硬化性樹脂を塗布した後、その塗膜上に離型性フィルムを積層し、次いで放射線を照射して塗膜を硬化させる化粧シートの製造方法が開示され、離型性フィルムの材質として、ポリプロピレン、ポリエチレンテレフタレート、ポリエチレン及びポリテトラフルオロエチレンが挙げられている。
しかしながら、合成樹脂化粧シートを用いてポストキュア手法により表面に硬化塗膜を形成した立体的な成型品を製造する際、成形中及び成形後の塗膜を保護するためにマスキングフィルムを用いる場合、その選定基準として、
ａ）基材シートの塑性変形に追随して伸びること
ｂ）塗膜を硬化させるために照射する紫外線を透過すること
ｃ）塗膜の硬化後に容易に剥離できる離型性があること
を考慮しなければならないが、かかる基準をクリアーするためにどのような材質のマスキングフィルムを選択すればよいかについては、特許文献１及び２には開示がない。また、成形加工時に成型品表面に設けられているマスキングフィルムが部分的に剥がれて浮きが発生するスプリングバック（ＳＢ）と呼ばれる現象が起き、その後の紫外線照射により硬化した塗膜の表面状態が不均一となるが、このようなＳＢ現象が生じないようにするため、マスキングフィルムにおいていかなる対策を講ずるべきかについても、従来全く知られていなかった。
【発明の開示】
【発明が解決しようとする課題】
【０００６】
本発明は上記問題点を解消するためになされたもので、本発明の目的は、表面に硬化塗膜を形成した立体的な成型品をポストキュア手法により製造するにあたり、適当なマスキングフィルムを用いることにより、硬化塗膜の表面平滑性に優れ、良好な外観を有する成型品を製造する方法を提供することである。
【課題を解決するための手段】
【０００７】
本発明者らは、鋭意研究を重ねた結果、マスキングフィルムの材料樹脂として結晶性のポリエステル系樹脂を用いると、成型時における基材シートへの追随性と成型後に基材シートから剥離し易い離型性に優れるものの、ＳＢ現象を防ぐことはできないが、非結晶性又は低結晶性ポリエステル系樹脂からなる外層と結晶性のポリブチレンテレフタレート系樹脂からなる内層を積層した複層フィルムをマスキングフィルムとして用いることにより、上記課題が解決できることを見出し、本発明を完成した。
すなわち、本発明の要旨は、合成樹脂化粧シートの表面に紫外線硬化性樹脂塗料を塗布した後、その塗膜上に離型性フィルムを積層し、次いで立体的な基材に真空成形、圧空成形、メンブレンプレス成形等により貼着した後、紫外線を照射して該塗膜を硬化せしめ、最後に離型性フィルムを剥離することにより、表面に紫外線硬化樹脂塗膜を有する立体成型品の製造方法において、前記離型性フィルムは、非結晶性又は低結晶性ポリエステル系樹脂からなる外層と結晶性のポリブチレンテレフタレート系樹脂からなる厚さ３〜１５μｍの内層を積層してなる総厚さ２０〜１００μｍの複層フィルムであることを特徴とする表面に紫外線硬化樹脂塗膜を有する立体成型品の製造方法にある。
前記複層フィルムにおいて、外層と内層の各厚さの比は９５〜５０：５〜５０の範囲内にあることが望ましい。
また、非結晶性又は低結晶性ポリエステル系樹脂は、テレフタル酸からなるジカルボン酸成分と、２０〜３５モル％の１，４−シクロヘキサンジメタノールと６５〜８０モル％のエチレングリコールからなるジオール成分とから構成された共重合ポリエステルであることが望ましい。
さらに、紫外線硬化性樹脂塗料はアクリル系オリゴマーとアクリル系モノマーを含む塗料組成物であり、アクリル系オリゴマーとしてウレタンアクリレートオリゴマーを含むウレタンアクリレート系樹脂塗料であることが望ましい。
【発明の効果】
【０００８】
本発明によれば、ポストキュア手法を採用したことにより、二次加工時における化粧シートの熱変形が硬化塗膜によって阻害されることがなく、また、離型性マスキングフィルムの使用により、成形中及び成形後の塗膜を保護することができるばかりでなく、マスキングフィルムとして、非結晶性又は低結晶性ポリエステル系樹脂からなる外層と結晶性のポリブチレンテレフタレート系樹脂からなる内層を積層した複層フィルムを用いたので、マスキングフィルムが化粧シートの塑性変形に追随してよく伸びるとともに、ＳＢ現象を有効に防止することができ、塗膜の硬化後に剥離する際の離型性もよい。その結果、良好な外観を有し、耐磨耗性や耐擦傷性に優れた保護皮膜を有する立体成型品が得られるものである。
【発明を実施するための最良の形態】
【０００９】
本発明において用いられる合成樹脂化粧シートは、通常、着色された化粧シートや着色シートの表面に柄模様が印刷された化粧シートであり、塩化ビニル樹脂、非結晶性ポリエステル系樹脂、アクリル系樹脂、ＡＢＳ樹脂など、好ましくは、硬質若しくは半硬質塩化ビニル樹脂又は非結晶性若しくは低結晶性ポリエステルを用い、顔料、その他添加剤を混合した樹脂組成物をカレンダー成形法や押出成形法によってシート状に成形する。この化粧シートの厚さは、通常０．０７５〜０．４ｍｍ、好ましくは０．１〜０．３ｍｍ程度である。
【００１０】
本発明において化粧シートの表面に塗布する紫外線硬化性樹脂塗料は、アクリル系樹脂塗料、ポリエステル系樹脂塗料などが使用でき、使用樹脂材料が特に限定されるものではないが、アクリル系オリゴマーとアクリル系モノマーを含む無溶剤又は含溶剤の塗料組成物であり、アクリル系オリゴマーとしてウレタンアクリレートオリゴマーを用いたウレタンアクリレート系樹脂塗料を望ましい具体例として挙げることができる。
【００１１】
上記アクリル系オリゴマーとしては、ウレタンアクリレートオリゴマー、エステルアクリレートオリゴマー、エポキシアクリレートオリゴマー、アクリル樹脂アクリレートなどが挙げられるが、ウレタンアクリレートオリゴマーが好ましい。
ウレタンアクリレートオリゴマーとは、高分子量のイソシアネートとヒドロキシル基を有するアクリレートとが化学結合したものであって、その重量平均分子量は通常２０００〜１２０００程度である。
高分子量のイソシアネートとしては、トリレンジイソシアネート、キシレンジイソシアネートなどの芳香族系イソシアネート、ヘキサメチレンジイソシアネート、イソホロンジイソシアネート、水添キシレンジイソシアネートなどの脂肪族・脂環属イソシアネートが挙げられる。また、ヒドロキシル基を有するアクリレートとしては、２−ヒドロキシエチルアクリレート、２−ヒドロキシプロピルアクリレート、ペンタエリスリトールアクリレートなどか挙げられる。
また、アクリル樹脂アクリレートとは、ポリメチルメタクリレートを主成分とするアクリル共重合樹脂中に、予め、カルボキシル基、エポキシ基、ヒドロキシル基などの官能基を持つ（メタ）アクリレートモノマーを共重合せしめ、それぞれの官能基に対応して付加反応する官能基を持つ（メタ）アクリレート系モノマーと付加反応させて二重結合を導入したものである。
【００１２】
上記アクリル系モノマーとしては、ヘキシルアクリレート、２−エチルヘキシルアクリレート、イソボルニルアクリレート、イソオクチルアクリレート、１，６−ヘキサンジオールジアクリレート、ネオペンチルグリコールジアクリレートなどが挙げられる。
【００１３】
上記塗料組成物からなる塗膜に紫外線を照射して架橋硬化させるために光開始剤を添加する必要があり、この場合、照射された紫外線によって光開始剤がラジカルを発生し、このラジカルによってアクリレートが重合して硬化する。
【００１４】
本発明においては、成形中及び成形後の塗膜を保護するため、化粧シートの表面に紫外線硬化性樹脂塗料を塗布した後、その塗膜上に離型性フィルムを積層する。このようなマスキングフィルムとして用いる離型性フィルムは、非結晶性又は低結晶性ポリエステル系樹脂からなる外層と結晶性のポリブチレンテレフタレート系樹脂からなる内層を積層してなる複層フィルムである。
【００１５】
上記外層を構成する非結晶性又は低結晶性ポリエステル系樹脂は、実質的に結晶性を有しないポリエステルないし結晶化度が５０％以下の結晶性の低いポリエステルであって、具体的には、テレフタル酸を主体とするジカルボン酸成分と、エチレングリコール及び、１，４−ブタンジオール、ネオペンチルグリコール、ジエチレングリコール、１，４−シクロヘキサンジメタノールの少なくとも１種のジオール成分とからなる共重合ポリエステルであり、ジカルボン酸成分としてテレフタル酸以外に、アジピン酸、アゼライン酸などの脂肪族ジカルボン酸、ナフタレンジカルボン酸、イソフタル酸などの芳香族ジカルボン酸、１，４−シクロヘキサンジカルボン酸などの脂環式ジカルボン酸及びそれらのエステル形成性誘導体、ジオール成分として、エチレングリコール、１，４−ブタンジオール、ネオペンチルグリコール、ジエチレングリコール、シクロヘキサンジメタノール以外の脂肪族ジオール、芳香族ジオール、脂環式ジオールなどの成分を少量、通常５重量％以下の割合で含むこともできる。
非結晶性又は低結晶性ポリエステル系樹脂の好適な具体例として、テレフタル酸からなるジカルボン酸成分と、２０〜３５モル％の１，４−シクロヘキサンジメタノールと６５〜８０モル％のエチレングリコールからなるジオール成分とから構成された共重合ポリエステルを挙げることができる。
本発明においては、上記の非結晶性又は低結晶性ポリエステル系樹脂に、ポリエチレンテレフタレート（ＰＥＴ）、ポリブチレンテレフタレート（ＰＢＴ）、ＰＥＴＩ、ＰＢＴＩなどの結晶化度が５０％を超える結晶性ポリエステル系樹脂を配合することができる。これらのポリエステルの混合物に占める非結晶性又は低結晶性ポリエステル系樹脂の配合比率は、通常６０〜１００重量％、好ましくは８０〜１００重量％の範囲である。
【００１６】
上記内層、すなわち、離型性フィルムの積層する硬化塗膜側の層を構成する結晶性のポリブチレンテレフタレート系樹脂から構成される。
結晶性のポリブチレンテレフタレート系樹脂は、ポリブチレンテレフタレートのみならず、イソフタル酸、アジピン酸などのテレフタル酸以外のジカルボン酸成分や、エチレングリコール、ジエチレングリコール、ヘキサメチレングリコール、プロピレングリコールなどのブチレングリコール以外のジオール成分を少量共重合したものでもよい。また、二種以上のポリブチレンテレフタレート系樹脂を混合してもよい。さらに、ポリブチレンテレフタレート系樹脂以外の樹脂を少量配合することができる。
【００１７】
上記外層及び内層を構成する非結晶性又は低結晶性ポリエステル系樹脂及び結晶性のポリブチレンテレフタレート系樹脂には、それぞれ、各種の添加剤、例えば、滑剤、紫外線吸収剤、帯電防止剤などを配合することができる。
【００１８】
上記外層及び内層からなる複層フィルムの成形方法については、外層を構成する非結晶性又は低結晶性ポリエステル系樹脂と内層を構成する結晶性のポリブチレンテレフタレート系樹脂をそれぞれ別の押出機に供給し、共押出成形により積層一体化して製膜する方法が望ましい。内層の厚さが極めて薄いため、他の成形法では均一な厚さの積層フィルムを成形するのが困難である。
この複層フィルムは、内層の厚さが３〜１５μｍであり、総厚さが２０〜１００μｍである。内層の厚さが３μｍ未満では均一な厚さの膜を形成するのが困難であり、１５μｍを超えるとＳＢ現象による塗膜との密着性の低下が避けられず、複層フィルムの総厚さが２０μｍ未満では塗膜との密着性が不十分となり、１００μｍを超えてもコスト高になるだけでメリットはない。
また、外層と内層の各厚さの比は、９５〜５０：５〜５０の範囲内にあることが望ましい。
【００１９】
本発明においては、先ず、化粧シートの表面に紫外線硬化性樹脂塗料を塗布する。塗布方法については特に制限がなく、例えば、バーコート法、ロールコート法、ブレードコート法、リバースコート法、グラビアコート法、ダイコート法などを使用することができる。
【００２０】
化粧シートの表面に紫外線硬化性樹脂塗料を塗布した後、その塗膜上に離型性フィルムとして上記複層フィルムをその内層が塗膜に密着するようにして積層し、次いで立体的な基材に真空成形、圧空成形、メンブレンプレス成形等により貼着加工する。この二次成形加工に使用される立体的な基材としては、立体加工された中密度繊維板（ＭＤＦ）、金属や射出成形された樹脂成型品等を挙げることができる。
【００２１】
二次成形加工後、立体成型品の表面の離型性フィルムを通して紫外線を照射し、未硬化の塗膜を硬化させる。
【００２２】
硬化前後の塗膜表面を保護してきた離型性フィルムは、塗膜の硬化後、必要な時点で最終的に剥離して取り除く。露出した塗膜表面及び塗膜を通して透けて見える成形品の外観は、ポストキュア手法とそれに加えて適当なマスキングフィルムを用いたことにより、良好なものものとなる。
【実施例】
【００２３】
以下、本発明の実施例を挙げるが、本発明はかかる実施例によって何ら限定されるものではない。また、本発明においては、成型加工性及び離型性は、以下に示す試験方法により評価した。
【００２４】
（１）成型加工性
化粧シートの表面に形成した未硬化塗膜上にマスキングフィルムを積層した積層化粧シートを加熱して軟化させ、真空成形により立体的な基材の表面に積層化粧シートを貼着し、マスキングフィルムの形状追随性（フィルムにおける亀裂や皺の発生の有無）及び未硬化塗膜との密着性（フィルムと塗膜間における浮きの発生の有無）を目視により確認し、以下の基準で評価した。
【００２５】
（１−１）形状追随性
○  マスキングフィルムにおける亀裂や皺の発生が全く認められない。
△  マスキングフィルムにおける亀裂や皺の発生が少し認められる。
×  マスキングフィルムにおける亀裂や皺の発生が多く認められる。
【００２６】
（１−２）密着性（ＳＢ現象の有無）
○  マスキングフィルムと塗膜間における浮きの発生が全く認められない。
△  マスキングフィルムと塗膜間における浮きの発生が少し認められる。
×  マスキングフィルムと塗膜間における浮きの発生が多く認められる。
−  形状追随性が不良のため評価不能。
【００２７】
（２）離型性
真空成形後、マスキングフィルムを通して未硬化塗膜に紫外線を照射して硬化させた塗膜からマスキングフィルムを剥離し、離型性を以下の基準で評価した。
○  ほとんど抵抗なく容易に剥離する
△  かなり抵抗があるが剥離できる
×  抵抗が大きく剥離できない
【００２８】
実施例１
化粧シートとして厚さ２００μｍの着色した半硬質塩化ビニル樹脂製シートを用い、その表面に紫外線硬化型ウレタンアクリレート系樹脂塗料（根上工業社製、ＨＤＰ−Ｍ２０）１００重量部に対して光開始剤（１−ヒドロキシ−シクロヘキシル−フェニルケトン、チバ・スペシャリティ・ケミカルズ社製、ＩＣ−１８４）３重量部を添加して調製した塗料をバーコーターで塗布した後に乾燥し、均一な厚さ５μｍの塗膜を形成した。
一方、非結晶性ポリエステル系樹脂（イーストマンケミカル社製の共重合ポリエステル、商品名「ＰＥＴＧ  ＧＮ０７１」）１００重量部に滑剤（モンタン酸ワックス、クラリアントジャパン社製、商品名「Ｇ４３１Ｌ」）１重量部を添加した樹脂材料と、結晶性のポリブチレンテレフタレート系樹脂（ポリプラスチック社製、商品名「７００ＦＰ」）１００重量部に上記と同じ滑剤１重量部を添加した樹脂材料とをそれぞれ別の押出機に供給して共押出成形し、非結晶性ポリエステル系樹脂からなる厚さ４５μｍの外層と結晶性のポリブチレンテレフタレート系樹脂からなる厚さ５μｍの内層が積層一体化された総厚さ５０μｍの透明な複層フィルムを成形した。
次いで、４本ロールラミネーターを用い、化粧シートの未硬化塗膜上にマスキングフィルムとして上記複層フィルムをその内層が塗膜に密着するようにして積層し、８０℃のロール温度でラミネートして積層化粧シートを得た。
得られた積層化粧シートを用いて立体的な基材に貼着被覆するにあたり、基材として１０ｃｍ×５ｃｍ、厚さ１５ｍｍのＭＤＦを用い、積層化粧シートを９０℃の温度に加熱して軟化させ、真空成形により基材の上面と側面を積層化粧シートで貼着被覆した。
高圧水銀灯（強度１２０Ｗ／ｃｍ）を搭載した紫外線照射装置（アイグラフィックス社製、「アイグランデージ」ＥＣＳ−４０１ＧＸ）を用い、水銀灯の点灯下において、通過速度１０ｍ／分、通過回数２回の条件で上記成型品を通過させることにより、マスキングフィルムを通して紫外線を照射して未硬化の塗膜を硬化させた。塗膜の硬化後、マスキングフィルムを剥離して取り除き、表面に硬化塗膜を有する成型品を得た。
紫外線照射による塗膜の硬化前後における各評価試験を行い、評価結果を表１に示す。
【００２９】
実施例２
紫外線硬化型樹脂塗料としてポリエステル系樹脂塗料（互応化学工業社製、ＧＸ−１６５）を用いたこと以外は実施例１と同様にして、塗膜の形成、成型加工及び塗膜の硬化を行った。
実施例１と同じ各評価試験を行い、評価結果を表１に示す。
【００３０】
比較例１
マスキングフィルムとして非結晶性ポリエステル系樹脂からなる厚さ２０μｍの外層と結晶性のポリブチレンテレフタレート系樹脂からなる厚さ３０μｍの内層が積層一体化された総厚さ５０μｍの透明な複層フィルムを用いたこと以外は実施例１と同様にして、塗膜の形成、成型加工及び塗膜の硬化を行った。
実施例１と同じ各評価試験を行い、評価結果を表１に示す。
【００３１】
比較例２
マスキングフィルムとして表１に示す各種フィルムを用いたこと以外は実施例１と同様にして、塗膜の形成、成型加工及び塗膜の硬化を行った。
実施例１と同じ各評価試験を行い、評価結果を表１に示す。
【００３２】
【表１】
2006110722.tif 000002
【００３３】
表１に記載された各マスキングフィルムの詳細は以下のとおりである。
ＰＥＴＧ／ＰＢＴ：ＰＥＴＧからなる外層とＰＢＴからなる内層の複層ポリエステルフィルム
ＰＢＴ：ポリブチレンテレフタレート（ポリプラスチック社製、７００ＦＰ）の製膜品
ＰＥＴＧ：ジオール成分としてシクロヘキサンジメタノールを３０％含有する非結晶性変性ポリエチレンテレフタレート（イーストマンケミカル社製、ＧＮ０７１）の製膜品
延伸ＰＥＴ：二軸延伸ポリエチレンテレフタレートフィルム（東洋紡績社製、Ａ４１００）
易成形ＰＥＴ：ポリエチレンテレフタレート製フィルム（東洋紡績社製、ソフトシャイン）
ＯＰＰ：二軸延伸ポリプロピレンフィルム（東セロ社製、ＯＰＵ−１）
ＴＰＸ：ポリトリメチルペンテン製フィルム（三井化学社製、オピュラン）
ＰＦ：フッ素樹脂製フィルム（電気化学工業社製、デンカＤＸフィルム）
ＰＥ１：低密度ポリエチレン製の粘着性マスキングフィルム（サンエー化研社製、サニテクトＰＡＣ３−６０Ｔ）
ＰＥ２：低密度ポリエチレン製の粘着性マスキングフィルム（ノバセル社製、４１００）
【００３４】
表１に示すとおり、比較例における各種フィルムをマスキングに使用した場合には、マスキングフィルムの形状追随性、密着性及び離型性の全てを満足する結果が得られなかったが、これに対し、各実施例においては、これらの各特性のいずれにおいても良好な結果が得られた。